(57)【要約】【課題】大気中などの水分により硬化して、優れた作業性と硬化後の物性を維持したままで耐候性に特に優れたゴム状弾性体となり、かつ常温時はもちろん夏場の高温時においても硬化物の表面に上塗りした塗料へ可塑剤が移行するのを防止して塵埃付着による表面汚染を防止した、シーリング材、接着剤、塗料など応用範囲の広い有用な硬化性組成物を提供する。【解決手段】架橋性シリル基含有樹脂と、光反応性アクリル及び／又はメタクリル系重合体と、硬化触媒とを含有する硬化性組成物である。光反応性アクリル及び／又はメタクリル系重合体は、アクリル及び／又はメタクリル系単量体を主成分とするエチレン性不飽和化合物を５０℃〜３００℃でラジカル重合反応して得られる、数平均分子量が５００〜５０，０００、Ｔｇが０℃以下、２５℃における粘度が１００，０００ｍＰａ・ｓ以下の重合性不飽和基含有アクリル及び／又はメタクリル系重合体である。【選択図】  なし【特許請求の範囲】
【請求項１】
架橋性シリル基含有樹脂と、光反応性アクリル及び／又はメタクリル系重合体と、硬化触媒とを含有する硬化性組成物であって、
前記光反応性アクリル及び／又はメタクリル系重合体が、アクリル及び／又はメタクリル系単量体を主成分とするエチレン性不飽和化合物を５０℃〜３００℃でラジカル重合反応して得られる、数平均分子量が５００〜５０，０００、Ｔｇが０℃以下、２５℃における粘度が１００，０００ｍＰａ・ｓ以下で、かつ分子中に重合性不飽和基を含有しているアクリル及び／又はメタクリル系重合体であること、を特徴とする前記硬化性組成物。
【請求項２】
前記光反応性アクリル及び／又はメタクリル系重合体のＷｉｊｓ法による定量方法により測定した総不飽和度が、０．０１ｍｅｑ／ｇ以上である、請求項１に記載の硬化性組成物。
【請求項３】
前記光反応性アクリル及び／又はメタクリル系重合体が、メタルウェザーメーターを用いて光を照射したとき、増粘或いは硬化する重合体である、請求項１又は２に記載の硬化性組成物。
【請求項４】
更に添加剤を含有する、請求項１〜３のいずれか一項に記載の硬化性組成物。
【請求項５】
架橋性シリル基含有樹脂と、光反応性アクリル及び／又はメタクリル系重合体と、硬化触媒とを含有するシーリング材組成物であって、
前記光反応性アクリル及び／又はメタクリル系重合体が、アクリル及び／又はメタクリル系単量体を主成分とするエチレン性不飽和化合物を５０℃〜３００℃でラジカル重合反応して得られる、数平均分子量が５００〜５０，０００、Ｔｇが０℃以下、２５℃における粘度が１００，０００ｍＰａ・ｓ以下で、かつ分子中に重合性不飽和基を含有しているアクリル及び／又はメタクリル系重合体であること、を特徴とする前記シーリング材組成物。
【発明の詳細な説明】
【技術分野】
【０００１】
本発明は、表面汚染を生じない耐候性に特に優れた硬化性組成物及びシーリング材組成物に関する。
【背景技術】
【０００２】
イソシアネート基含有ウレタン系プレポリマーや架橋性シリル基含有樹脂などの常温硬化性樹脂はゴム弾性や作業性などが良好であるため、建築用、土木用、自動車用などのシーリング材、接着剤、塗料など多方面に使用されている。シーリング材や塗料などに使用する場合は、性能維持と美感上の点から、高い耐候性と、塵埃付着による表面汚染がないことが特に要求される。
このような用途に使用する場合、粘度や物性を調整するために、例えばジオクチルフタレートなどの低分子量の可塑剤を添加することが一般的に行われているが、一方では耐候性が低下してしまうという欠点がある。さらに、この可塑剤には、硬化物の表面に移行したり、或いは硬化物表面に塗料をさらに上塗りした場合は塗料の表面に可塑剤が移行するため、表面が粘着性となり、塵埃が付着して汚染が発生するという欠点がある。
【０００３】
これらの欠点を改良するため、種々の高分子可塑剤を使用する方法が提案されている。例えば、可塑剤として分子量が１００〜８，０００のポリアルキレンエーテルポリオールや分子量が５００〜５，０００のポリオキシアルキレンモノエーテルを使用することにより、硬化物表面や硬化物に上塗りした塗料へ可塑剤が移行するのを防止し、塵埃付着による表面汚染を防止する方法が提案されている（特許文献１、２参照。）。
しかし、上記の方法には、耐候性を低下させ、また、表面汚染防止の効果が十分ではないという問題がある。
【特許文献１】特開昭６３−１０８０５８号公報
【特許文献２】特開平０２−１４２８５０号公報
【発明の開示】
【発明が解決しようとする課題】
【０００４】
本発明は、このような従来公知技術の問題点を解決して、大気中などの水分により硬化して、優れた作業性と硬化後の物性を維持したままで耐候性に特に優れたゴム状弾性体となり、かつ常温時はもちろん夏場の高温時においても硬化物の表面に上塗りした塗料へ可塑剤が移行するのを防止して塵埃付着による表面汚染を防止した、シーリング材、接着剤、塗料など応用範囲の広い有用な硬化性組成物を提供することを目的とする。
【課題を解決するための手段】
【０００５】
前記目的を達成するため、本発明者らは鋭意検討した結果、得られる硬化性組成物の粘度低下と耐候性付与のため特定の重合体を使用することにより、前記課題を解決できることを見出し、本発明に到達した。
すなわち本発明は、次の（１）〜（５）である。
【０００６】
（１）  次の架橋性シリル基含有樹脂と、光反応性アクリル及び／又はメタクリル系重合体と、硬化触媒とを含有する硬化性組成物であって、前記光反応性アクリル及び／又はメタクリル系重合体が、アクリル及び／又はメタクリル系単量体を主成分とするエチレン性不飽和化合物を５０℃〜３００℃でラジカル重合反応して得られる、数平均分子量が５００〜５０，０００、Ｔｇが０℃以下、２５℃における粘度が１００，０００ｍＰａ・ｓ以下で、かつ分子中に重合性不飽和基を含有しているアクリル及び／又はメタクリル系重合体であること、を特徴とする前記硬化性組成物。
（２）  前記光反応性アクリル及び／又はメタクリル系重合体のＷｉｊｓ法による定量方法により測定した総不飽和度が、０．０１ｍｅｑ／ｇ以上である、前記（１）の硬化性組成物。
（３）  前記光反応性アクリル及び／又はメタクリル系重合体が、メタルウェザーメーターを用いて光を照射したとき、増粘或いは硬化する重合体である、前記（１）又は（２）の硬化性組成物。
（４）  更に添加剤を含有する、前記（１）〜(３)のいずれかの硬化性組成物。
（５）  架橋性シリル基含有樹脂と、光反応性アクリル及び／又はメタクリル系重合体と、硬化触媒とを含有するシーリング材組成物であって、前記光反応性アクリル及び／又はメタクリル系重合体が、アクリル及び／又はメタクリル系単量体を主成分とするエチレン性不飽和化合物を５０℃〜３００℃でラジカル重合反応して得られる、数平均分子量が５００〜５０，０００、Ｔｇが０℃以下、２５℃における粘度が１００，０００ｍＰａ・ｓ以下で、かつ分子中に重合性不飽和基を含有しているアクリル及び／又はメタクリル系重合体であること、を特徴とする前記シーリング材組成物。
【発明の効果】
【０００７】
本発明の硬化性組成物及びシーリング材組成物は、製造し易く、良好な作業性を有し大気中などの水分により硬化して優れた物性を維持したままで耐候性に特に優れたゴム状弾性体となり、かつ硬化物の表面に上塗りした塗料へ可塑剤が移行するのを防止して塵埃付着による表面汚染を防止することができる。
【発明を実施するための最良の形態】
【０００８】
以下、本発明を詳しく説明する。
本発明における樹脂成分としての架橋性シリル基含有樹脂は、一般にシリコーン樹脂と変成シリコーン樹脂と呼ばれているものであり、湿気（水）と反応して或いは硬化剤と(縮)重合してシロキサン結合を形成することにより架橋してゴム状硬化物を形成する、分子内に架橋性シリル基を０．５個以上含有する樹脂である。このうち、分子内に架橋性シリル基を０．５個以上含有する変成シリコーン樹脂が好ましい。
【０００９】
シリコーン樹脂は主鎖がオルガノポリシロキサンであり、分子内に０．５個以上の架橋性シリル基を含有する。
具体的には、主成分として末端にシラノール基を持つオルガノポリシロキサンと架橋成分として架橋性シリル基含有低分子化合物とを含有する一液型シリコーン樹脂と、主剤として末端にシラノール基を持つオルガノポリシロキサンと硬化剤としてアミノキシアルキルシランとを含有する二液型シリコーン樹脂が代表例として挙げられる。架橋性シリル基含有低分子化合物としては、アシルオキシアルキルシラン、アミノキシアルキルシラン、アルコキシアルキルシランなどが挙げられる。
【００１０】
変成シリコーン樹脂としては、例えば、特開昭５２−７３９９８号公報、特開昭５５−９６６９号公報、特開昭５９−１２２５４１号公報、特開昭６０−６７４７号公報、特開昭６１−２３３０４３号公報、特開昭６３−１１２６４２号公報、特開平３−７９６２７号公報、特開平４−２８３２５９号公報、特開平５−７０５３１号公報、特開平５−２８７１８６号公報、特開平１１−８０５７１号公報、特開平１１−１１６７６３号公報、特開平１１−１３０９３１号公報中に開示されているものを挙げることができる。具体的には、分子内に０．５個以上の架橋性シリル基を含有する、主鎖がポリオキシアルキレン系重合体、ビニル変性ポリオキシアルキレン系重合体、ビニル系重合体、ポリイソプレンやポリブタンジエン等のジエン系重合体、ポリエステル系重合体、アクリル及び／又はメタクリル（以下、（メタ）アクリルという。）酸エステル系重合体、ポリサルファイド重合体、これらの共重合体、混合物等が挙げられる。
変成シリコーン樹脂の主鎖は、硬化後の引張接着性、モジュラス等の物性の点から、ポリオキシアルキレン系重合体及び／又はビニル変性ポリオキシアルキレン系重合体が好ましく、ポリオキシプロピレン系重合体及び／又は（メタ）アクリル変性ポリオキシプロピレン系重合体が更に好ましい。ここにおいて、変性とは共重合や反応で変性するだけでなく、ブレンドも含まれる。
【００１１】
架橋性シリル基は、組成物の硬化性や硬化後の物性等の点から、分子内に０．５〜５個含まれるのが好ましい。
更に、架橋性シリル基は、架橋しやすく製造しやすい次の一般式（１）で示されるものが好ましい。
【００１２】
【化１】
2007023293.tif 000002
（式中、Ｒは炭化水素基であり、炭素数１〜２０のアルキル基、炭素数６〜２０のアリール基又は炭素数７〜２０のアラルキル基が好ましく、メチル基が最も好ましい。Ｘで示される反応性基はハロゲン原子、水素原子、水酸基、アルコキシ基、アシルオキシ基、ケトキシメート基、アミド基、酸アミド基、メルカプト基、アルケニルオキシ基及びアミノオキシ基より選ばれる基であり、Ｘが複数の場合には、Ｘは同じ基であっても異なった基であってもよい。このうちＸはアルコキシ基が好ましく、メトキシ基又はエトキシ基が最も好ましい。ａは０、１又は２の整数であり、０又は１が最も好ましい。）
【００１３】
架橋性シリル基の主鎖への導入は、例えば、以下の公知の方法で行うことができる。
（１）末端に水酸基等の官能基を有するポリオキシアルキレン系重合体に、この官能基に対して反応性を示す活性基及び不飽和基を有する有機化合物（例えばアリルイソシアネート）を反応させ、次いで、得られる反応生成物に加水分解性基を有するヒドロシランを作用させてヒドロシリル化する。
（２）末端に水酸基、アミノ基、エポキシ基、イソシアネート基等の官能基を有するポリオキシアルキレン系重合体に、この官能基に対して反応性を示す官能基及び架橋性シリル基を有する化合物を反応させる。
この反応性官能基及び架橋性シリル基を有する化合物としては、アミノ基含有シラン類、メルカプト基含有シラン類、エポキシ基含有シラン類、ビニル型不飽和結合含有シラン類、塩素原子含有シラン類、イソシアネート基含有シラン類、ハイドロシラン類などが挙げられる。
（３）重合性不飽和結合と架橋性シリル基を有する化合物（例えばＣＨ２＝ＣＨＳｉ（ＯＣＨ3 ）3 ）と（メタ）アクリル酸アルキルエステル単量体とを共重合させる。
（４）重合性不飽和結合と官能基を有する化合物（例えばヒドロキシエチル（メタ）アクリレート）を（メタ）アクリル酸アルキルエステル単量体に添加して共重合させ、次いで生成する共重合体を前記の反応性官能基及び架橋性シリル基を有する化合物（例えば、イソシアネート基と−Ｓｉ（ＯＣＨ3）3基を有する化合物）と反応させる。
【００１４】
シリコーン樹脂、変成シリコーン樹脂の数平均分子量は１，０００以上、特に６，０００〜３０，０００で分子量分布の狭いものが、硬化前の粘度が低いので取り扱い易く、硬化後の強度、伸び、モジュラス等の物性が優れているので好適である。
変成シリコーン樹脂は、架橋性シリル基が大気中の湿気（水分）と常温で反応、硬化することにより、一液硬化型として使用できるし、また硬化剤として別途オクチル酸第２錫などの硬化触媒と可塑剤等を配合しておいたものを、主剤の変成シリコーン樹脂と混合することにより硬化させる二液硬化型としても使用できる。
【００１５】
本発明における樹脂成分としての光反応性（メタ）アクリル系重合体は、光の作用によって分子構造が化学変化を起こして硬化や増粘などの物性的変化を生じさせるものであり（該重合体にＢＡＳＦ社製、Ｌｕｃｉｒｉｎ  ＴＰＯ等の光重合開始剤を添加或いは未添加でスレート板に塗布し、ダイプラ・ウィンテス社製等のメタルウエザーメーターで１００時間光を照射したとき、硬化或いは増粘するものも含む）、高分子量であるにもかかわらず低粘度であるため、架橋性シリル基含有樹脂と組み合わせることにより、架橋性シリル基含有樹脂の粘度を低下させて作業性を向上させる希釈用樹脂としての効果とともに、硬化後の耐候性を著しく向上させる効果を奏するものである。更に、高分子量であるため夏場の高温時においても硬化物の表面に上塗りした塗料に移行することがないため、塗料の表面を粘着させず塵埃付着による表面汚染を防止する効果をも有するものである。
【００１６】
本発明における光反応性（メタ）アクリル系重合体とは、具体的には、（メタ）アクリル系単量体を主成分とするエチレン性不飽和化合物を、ラジカル重合開始剤の存在下又は不存在下に、５０〜３００℃、好ましくは１００〜２８０℃でラジカル重合反応或いは高温連続ラジカル重合反応して得られる、ゲルパーミエーションクロマトグラフィーによるポリスチレン換算の数平均分子量が５００〜５０，０００、好ましくは１，０００〜３０，０００、更に好ましくは１，０００〜１０，０００、Ｔｇが０℃以下、好ましくは−８０〜−２０℃、２５℃における粘度が１００，０００ｍＰａ・ｓ以下、好ましくは５０，０００ｍＰａ・ｓ以下で、かつ分子中に重合性不飽和基を含有している（メタ）アクリル系重合体であり、（メタ）アクリル系重合体の総不飽和度が後述のＷｉｊｓ法（ウィイス法）による定量方法により測定した値が０．０１ｍｅｑ／ｇ以上、特に０．０１〜２ｍｅｑ／ｇのものが好ましい。数平均分子量が５０，０００、Ｔｇが０℃、粘度が１００，０００ｍＰａ・ｓをそれぞれ超えると、得られる硬化性組成物の粘度が上がり作業性が悪くなり、総不飽和度が０．０１ｍｅｑ／ｇを下回ると耐候性付与効果が低減し、また数平均分子量が５００を下回ると硬化物の表面にブリードするため好ましくない。この光反応性（メタ）アクリル系重合体には水酸基やカルボキシル基等の活性水素基を有していてもよいし、また有していなくてもよいが、イソシアネート基や架橋性シリル基は含有していない。なお、この光反応性（メタ）アクリル系重合体の光反応性の性質は、ラジカル重合により重合体を製造した後も分子内に少量の重合性不飽和基（エチレン性不飽和基）を含有しているためと推察される。
また、この光反応性（メタ）アクリル系重合体の極めて優れた耐候性付与効果は、（メタ）アクリル系重合体部分が元来耐候性の良いことに加えて、含有される重合性不飽和基が太陽光により光反応（重合架橋）して、硬化物表面に膜を形成することにより更に耐候性を向上させることによるものと推察される。
なお、本発明における光反応性（メタ）アクリル系重合体は、下記の各種単量体を単独で使用して得られる単独重合体よりも、２種以上使用して得られる共重合体の方が、粘度が低くなる点で好ましい。
【００１７】
（メタ）アクリル系単量体を主成分とするエチレン性不飽和化合物としては、具体的には水酸基含有（メタ）アクリル系単量体及び／又は水酸基を含有しない（メタ）アクリル系単量体と、必要に応じて使用することができるこれら以外のエチレン性不飽和単量体が挙げられる。
水酸基含有（メタ）アクリル系単量体としては、アルコール性水酸基含有（メタ）アクリル系単量体が好ましく、具体的には、ヒドロキシエチルアクリレート、ヒドロキシプロピルアクリレート、ヒドロキシブチルアクリレートなどのヒドロキシアルキルアクリレート類、ヒドロキシエチルメタクリレート、ヒドロキシプロピルメタクリレート、ヒドロキシブチルメタクリレートなどのヒドロキシアルキルメタクリレート類、ペンタエリスリトールトリアクリレート、グリセリンモノアクリレート、ペンタエリスリトールジアクリレートモノステアレート、ジペンタエリスリトールペンタアクリレート、ジトリメチロールプロパントリアクリレート、ポリプロピレングリコールモノアクリレートなどの多価アルコールのモノアクリレート類又は水酸基残存ポリアクリレート類などの水酸基含有（メタ）アクリル酸アルキルエステル系単量体が挙げられ、これら以外にペンタエリスリトールトリメタクリレート、グリセリンモノメタクリレート、ペンタエリスリトールジメタクリレートモノステアレート、ジペンタエリスリトールペンタメタクリレート、ジトリメチロールプロパントリメタクリレート、ポリプロピレングリコールモノメタクリレートなどの多価アルコールのモノ又は水酸基残存ポリメタクリレート類などの水酸基含有（メタ）アクリル酸アルキルエステル系単量体が挙げられ、これら以外にシクロヘキセンオキシドとアクリル酸との付加物などのエポキシドとアクリル酸との付加物、シクロヘキセンオキシドとメタクリル酸との付加物などのエポキシドとメタクリル酸との付加物などが挙げられる。これらは単独で又は２種以上を組み合わせて使用できるが、これらのうち得られる重合体の粘度が低く耐候性付与効果が高い点で、分子量５００未満の低分子量で分子中に（メタ）アクリロイル基が１個のアルコール性水酸基含有（メタ）アクリル酸アルキルエステル系単量体が好ましく、更にヒドロキシエチルアクリレート、ヒドロキシエチルメタクリレートが好ましい。
水酸基を含有しない（メタ）アクリル系単量体としては、アクリル酸メチル、アクリル酸エチル、アクリル酸プロピル、アクリル酸ブチル、アクリル酸イソブチル、アクリル酸２−エチルヘキシル、アクリル酸ラウリル、アクリル酸トリデシル、アクリル酸セチル、アクリル酸べヘニル、アクリル酸ベンジル、グリシジルアクリレート、メタクリル酸メチル、メタクリル酸エチル、メタクリル酸ブチル、メタクリル酸プロピル、メタクリル酸イソブチル、メタクリル酸２−エチルヘキシル、メタクリル酸ラウリル、メタクリル酸トリデシル、メタクリル酸セチル、メタクリル酸べヘニル、メタクリル酸ベンジル、グリシジルメタクリレート、エトキシ化フェノールアクリレート、エトキシ化パラクミルフェノールアクリレート、エトキシ化ノニルフェノールアクリレート、プロポキシ化ノニルフェノールアクリレート、メトキシジエチレングリコールアクリレート、エトキシジエチレングリコールアクリレート、イソボルニルアクリレート、ステアリルアクリレート、テトラヒドロフルフリルアクリレート、シクロヘキシルアクリレート、ラウリルアクリレート、２−フェノキシアクリレート、イソデシルアクリレート、イソオクチルアクリレート、トリデシルアクリレート、テトラヒドロフルフリルメタクリレート、シクロヘキシルメタクリレート、イソデシルメタクリレート、ラウリルメタクリレート、ステアリルメタクリレート、メトキシジエチレングリコールメタクリレート、エトキシジエチレングリコールメタクリレート等のモノ（メタ）アクリル酸エステル系単量体、エトキシ化ビスフェノールＦジアクリレート、エトキシ化ビスフェノールＡジアクリレート、トリプロピレングリコールジアクリレート、ポリエチレングリコールジアクリレート、ポリプロピレングリコールジアクリレート、１，６−ヘキサンジオールジアクリレート、カプロラクトンジアクリレート、ネオペンチルグリコールジアクリレート、１，３−ブタンジオールジアクリレート、１，４−ブタンジオールジアクリレート、エチレングリコールジアクリレート、ジエチレングリコールジアクリレート、トリエチレングリコールジアクリレート、テトラエチレングリコールジアクリレート、プロポキシ化ネオペンチルグリコールジアクリレート、トリエチレングリコールジメタクリレート、エチレングリコールジメタクリレート、テトラエチレングリコールジメタクリレート、ポリエチレングリコールジメタクリレート、１，４−ブタンジオールジメタクリレート、ジエチレングリコールジメタクリレート、１，６−ヘキサンジオールジメタクリレート、ネオペンチルグリコールジメタクリレート、１，３−ブタンジオールジメタクリレート、エトキシ化ビスフェノールＡジメタクリレート、ジンクメタクリレート、トリメチロールプロパントリアクリレート、プロポキシ化トリメチロールプロパントリアクリレート、エトキシ化トリメチロールプロパントリアクリレート、プロポキシ化グリセリントリアクリレート、トリメチロールプロパントリメタクリレート、エトキシ化ペンタエリスリトールテトラアクリレート等のポリ（メタ）アクリル酸エステル系単量体などが挙げられ、これらは単独で或いは２種以上を組み合わせて使用できるが、これらのうち前記と同様の点で分子量５００未満の水酸基を含有しない低分子量のモノ（メタ）アクリル酸エステル系単量体が好ましく、アクリル酸メチル、アクリル酸エチル、アクリル酸プロピル、アクリル酸ブチル、アクリル酸２−エチルへキシル、メタクリル酸メチル、メタクリル酸エチル、メタクリル酸プロピル、メタクリル酸ブチル、メタクリル酸２−エチルヘキシルが更に好ましい。
前記必要に応じて使用することができる水酸基含有（メタ）アクリル系単量体及び／又は水酸基を含有しない（メタ）アクリル系単量体以外のエチレン性不飽和単量体としては、エチレン、プロピレン、イソブチレン、ブタジエン、クロロプレン、塩化ビニル、塩化ビニリデン、アクリル酸、メタクリル酸、酢酸ビニル、アクリロニトリル、スチレン、クロルスチレン、２−メチルスチレン、ジビニルベンゼン、アクリルアミド、メタクリルアミド、Ｎ−ビニル−２−ピロリドン、アクリル酸ダイマーなどが挙げられ、これらは単独で或いは２種以上を組み合わせて使用できるが、これらのうち前記と同様の点でアクリル酸、メタクリル酸、スチレンが好ましい。
【００１８】
光反応性（メタ）アクリル系重合体は、架橋性シリル基含有樹脂１００重量部に対して、０．０１〜２００重量部、特に１〜５０重量部使用するのが好ましい。０．０１重量部を下回ると耐候性を向上させる効果と粘度を低下させる効果が少なくなり、２００重量部を超えると物性を低下させてしまう。
【００１９】
硬化触媒は、架橋性シリル基含有樹脂の硬化を促進させるための触媒であり、具体的には、有機金属化合物、アミン類等が挙げられ、例えば、オクチル酸錫、ナフテン酸錫等の２価の有機錫化合物、ジブチル錫ジオクトエート、ジブチル錫ジラウレート、ジブチル錫ジアセテート、ジブチル錫ジマレエート、ジブチル錫ジステアレート、ジオクチル錫ジラウレート、ジオクチル錫ジバーサテート、ジブチル錫オキサイド、ジブチル錫ビス（トリエトキシシリケート）、ジブチル錫オキサイドとフタル酸エステルとの反応物等の４価の有機錫化合物、ジブチル錫ビス（アセチルアセトナート）、錫系キレート化合物の旭硝子社製ＥＸＣＥＳＴＡＲ  Ｃ−５０１、ジルコニウムテトラキス（アセチルアセトナート）、チタンテトラキス（アセチルアセトナート）、アルミニウムトリス（アセチルアセトナート）、アルミニウムトリス（エチルアセトアセテート）、アセチルアセトンコバルト、アセチルアセトン鉄、アセチルアセトン銅、アセチルアセトンマグネシウム、アセチルアセトンビスマス、アセチルアセトンニッケル、アセチルアセトン亜鉛、アセチルアセトンマンガン等の各種金属のキレート化合物、オクチル酸鉛やオクチル酸ジルコニウム等のマンガン、鉄、コバルト、銅、亜鉛、ジルコニウム、鉛等の金属とオクチル酸、ナフテン酸等の有機酸との金属有機酸塩、テトラ−ｎ−ブチルチタネート、テトラプロピルチタネート等のチタン酸エステル類、オクチル酸ビスマス、ビスマスバーサテイト等の有機ビスマス化合物、ブチルアミン、オクチルアミン等の第１級アミン類、ジブチルアミン、ジオクチルアミン等の第２級アミン類、モノエタノールアミン、ジエタノールアミン、トリエタノールアミン等のアルカノールアミン類、ジエチレントリアミン、トリエチレンテトラミン等の第１級、第２級アミン類、トリエチルアミン、トリブチルアミン、トリエチレンジアミン、Ｎ−エチルモルフォリン等の第３級アミン類、或いはこれらのアミン類とカルボン酸等の塩類、カオリンクレー、塩酸等の無機系酸性化合物、エチルアシッドホスフェート、２−エチルヘキシルアシッドホスフェート等の有機燐酸系酸性化合物、或いはこれらとアミンとの塩類などが挙げられる。これらのうち、反応速度が高く、毒性及び揮発性の低い液体である点から、有機錫化合物や金属キレート化合物が好ましく、更に錫系キレート化合物が好ましく、ジブチル錫ビス（アセチルアセトナート）が最も好ましい。
これらは単独で或いは２種以上を組み合わせて使用できる。
硬化触媒は、硬化速度、硬化物の物性などの点から、架橋性シリル基含有樹脂１００重量部に対して、０〜１０重量部、特に０．０５〜２重量部配合するのが好ましい。
【００２０】
本発明における添加剤としては、耐候安定剤、充填剤、カップリング剤、接着性付与剤、揺変性付与剤、保存安定性改良剤（脱水剤）、着色剤などが挙げられる。
【００２１】
耐候安定剤は、架橋性シリル基含有樹脂の硬化後の酸化や光劣化、熱劣化を防止して、耐候性だけでなく耐熱性を更に向上させるために使用する。耐候安定剤としては具体的には、酸化防止剤、紫外線吸収剤などを挙げることができる。
【００２２】
酸化防止剤としては具体的には、ヒンダードアミン系やヒンダードフェノール系の酸化防止剤を挙げることができ、ヒンダードアミン系酸化防止剤としては、例えば、ビス（１，２，２，６，６−ペンタメチル−４−ピペリジル）［［３，５−ビス（１，１−ジメチルエチル）−４−ヒドロキシフェニル］メチル］ブチルマロネート、ビス（２，２，６，６−テトラメチル−４−ピペリジル）セバケート（三共社製の商品名サノールＬＳ−７７０）、メチル−１，２，２，６，６−ペンタメチル−４−ピペリジルセバケート、４−ベンゾイルオキシ−２，２，６，６−テトラメチルピペリジンなどが挙げられる。また、旭電化工業社製の商品名アデカスタブシリーズのＬＡ−５２、ＬＡ−５７、ＬＡ−６２、ＬＡ−６７、ＬＡ−７７、ＬＡ−８２、ＬＡ−８７などの分子量１，０００未満の低分子量ヒンダードアミン系酸化防止剤、同じくＬＡ−６３Ｐ、ＬＡ−６８ＬＤ或いはチバ・スペシャルティ・ケミカルズ社製の商品名ＣＨＩＭＡＳＳＯＲＢシリーズの１１９ＦＬ、２０２０ＦＤＬ、９４４ＦＤ、９４４ＬＤなどの分子量１，０００以上の高分子量ヒンダードアミン系酸化防止剤なども挙げられる。
ヒンダードフェノール系酸化防止剤としては、例えば、ペンタエリストールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート］、Ｎ，Ｎ′−ヘキサン−１，６−ジイルビス［３−（３，５−ジ−ｔｅｒｔ−ブチル−４−ヒドロキシフェニルプロピオナミド）]、ベンゼンプロパン酸３，５−ビス（１，１−ジメチルエチル）−４−ヒドロキシＣ７−Ｃ９側鎖アルキルエステル、２，４−ジメチル−６−（１−メチルペンタデシル）フェノールなどが挙げられる。
【００２３】
紫外線吸収剤としては、例えば、２−（３，５−ジ−ｔｅｒｔ−ブチル−２−ヒドロキシフェニル）−５−クロロベンゾトリアゾール（チバ・スペシャルティ・ケミカルズ社製のＴＩＮＵＶＩＮ３２７）等のベンゾトリアゾール系紫外線吸収剤、２−（４，６−ジフェニル−１，３，５−トリアジン−２−イル）−５−［（ヘキシル）オキシ］−フェノール等のトリアジン系紫外線吸収剤、オクタベンゾン等のベンゾフェノン系紫外線吸収剤、２，４−ジ−ｔｅｒｔ−ブチルフェニル−３，５−ジ−ｔｅｒｔ−ブチル−４−ヒドロキシベンゾエート等のベンゾエート系紫外線吸収剤が挙げられる。
【００２４】
耐候安定剤は、架橋性シリル基含有樹脂１００重量部に対して、０．０１〜３０重量部、特に０．１〜１０重量部配合するのが好ましい。
【００２５】
充填剤、カップリング剤、接着性付与剤、揺変性付与剤、保存安定性改良剤（脱水剤）及び着色剤は、それぞれ補強や増量、接着性向上、揺変性向上、貯蔵安定性向上、着色などのために使用することができる。
【００２６】
充填剤としては、例えば、マイカ、カオリン、ゼオライト、グラファイト、珪藻土、白土、クレー、タルク、スレート粉、無水ケイ酸、石英微粉末、アルミニウム粉末、亜鉛粉末、沈降性シリカ等の合成シリカ、シラス等の天然シリカ、重質炭酸カルシウム、軽質炭酸カルシウム、炭酸マグネシウム、アルミナ、酸化カルシウム、酸化マグネシウム、アスベスト、ガラスなどの無機系充填剤、或いはこれらの表面を脂肪酸等の有機物で処理した充填剤、炭素、木粉、クルミ穀粉、もみ殻粉、パルプ粉、木綿チップ、ゴム粉末、さらにポリアミド樹脂、ポリエステル樹脂、ポリウレタン樹脂、シリコーン樹脂、塩化ビニル樹脂、酢酸ビニル樹脂、塩化ビニリデン樹脂、ポリエチレンやポリプロピレン等のポリオレフィン樹脂、アクリル樹脂、エポキシ樹脂、フェノール樹脂、ユリア樹脂、メラミン樹脂等の熱可塑性樹脂或いは熱硬化性樹脂の粉末などの有機系充填剤などの他、水酸化マグネシウムや水酸化アルミニウム等の難燃性付与充填剤なども挙げられ、これらの形状としては特に限定されないが、例えば球状、立方体状、角柱状、円柱状、繊維状、針状、金平糖状、多孔質状、鱗片状、バルーン状など各種挙げられ、粒径０．０１〜１，０００μｍのものが好ましい。
【００２７】
カップリング剤としては、シラン系、アルミニウム系、ジルコアルミネート系などの各種カップリング剤及び／又はその部分加水分解縮合物が挙げられる。これらのうちシラン系カップリング剤及び／又はその部分加水分解縮合物が接着性に優れている点で好ましい。
シランカップリング剤としては、メチルトリメトキシシラン、ジメチルジメトキシシラン、トリメチルメトキシシラン、ｎ−プロピルトリメトキシシラン、エチルトリメトキシシラン、ジエチルジエトキシシラン、ｎ−ブチルトリメトキシシラン、ｎ−ヘキシルトリエトキシシラン、ｎ−オクチルトリメトキシシラン、フェニルトリメトキシシラン、ジフェニルジメトキシシラン、シクロヘキシルメチルジメトキシシランなどの炭化水素基結合アルコキシシラン類、ジメチルジイソプロペノキシシラン、メチルトリイソプロペノキシシランなどの炭化水素基結合イソプロペノキシシラン類、３−グリシドキシプロピルメチルジメトキシシラン、３−グリシドキシプロピルトリメトキシシラン、ビニルトリメトキシシラン、ビニルジメチルメトキシシラン、３−アミノプロピルトリメトキシシラン、Ｎ−（２−アミノエチル）−３−アミノプロピルメチルジメトキシシラン、３−メルカプトプロピルトリメトキシシラン、３−メルカプトプロピルメチルジメトキシシラン、３−グリシドキシプロピルメチルジイソプロペノキシシラン、３−グリシドキシプロピルトリエトキシシラン、Ｎ−（２−アミノエチル）−３−アミノプロピルトリメトキシシラン、３−アクリロキシプロピルトリメトキシシラン、３−メタクリロキシプロピルトリメトキシシラン、３−アクリロキシプロピルトリエトキシシラン、Ｎ−フェニル−３−アミノプロピルトリメトキシシラン等の官能基を有するアルコキシシラン類やイソプロペノキシシラン類などの分子量５００以下、好ましくは４００以下の低分子化合物及び／又はこれらシランカップリング剤の１種又は２種以上の部分加水分解縮合物で分子量２００〜３，０００の化合物が挙げられる。
【００２８】
接着性付与剤としては、エポキシ樹脂、フェノール樹脂、アルキッド樹脂、アルキルチタネート類、有機ポリイソシアネート等が挙げられる。
【００２９】
揺変性付与剤としては、コロイダルシリカ、石綿粉、前記脂肪酸処理炭酸カルシウム等の無機揺変剤、有機ベントナイト、変性ポリエステルポリオール、脂肪酸アマイド等の有機揺変剤が挙げられる。
【００３０】
保存安定性改良剤としては、組成物中に存在する水分と反応する、前記ビニルトリメトキシシランなどの低分子の架橋性シリル基含有化合物、酸化カルシウム、p−トルエンスルホニルイソシアネートなどが挙げられる。
【００３１】
着色剤としては、酸化チタンや酸化鉄などの無機系顔料、銅フタロシアニンなどの有機系顔料、カーボンブラックなどが挙げられる。
【００３２】
充填剤、カップリング剤、接着性付与剤、揺変性付与剤、保存安定改良剤（脱水剤）及び着色剤の合計の配合量は、架橋性シリル基含有樹脂１００重量部に対して、０〜５００重量部、特に１０〜３００重量部が好ましい。
【００３３】
本発明において、前記各添加剤成分はそれぞれ単独で或いは２種以上組み合わせて使用することができる。
【００３４】
本発明において可塑剤は、硬化物の表面に上塗りした塗料の汚染性を防止するため使用しないほうが好ましいが、本発明の目的を損なわない範囲で併用することもできる。
【００３５】
可塑剤としては、具体的には、フタル酸ジオクチル、フタル酸ジブチル、フタル酸ブチルベンジル等のフタル酸エステル類、アジピン酸ジオクチル、コハク酸ジイソデシル、セバシン酸ジブチル、オレイン酸ブチル等の脂肪族カルボン酸エステル類、ペンタエリスリトールエステル等のアルコールエステル類、リン酸トリオクチル、リン酸トリクレジル等のリン酸エステル類、塩素化パラフィン、前記のイソシアネート基含有ウレタン系プレポリマーの合成に使用されるポリエーテルポリオール或いはこれをエーテル化又はエステル化などしたポリエーテル類、中でもシュークロースなどの糖類多価アルコールにエチレンオキサイドやプロピレンオキサイドを付加重合したポリエーテルポリオール或いはこれをエーテル化又はエステル化などした糖類系ポリオキシアルキレン類、ポリブタジエン、ブタジエン−アクリロニトリル共重合体、ポリクロロプレン、ポリイソプレン、水素添加ポリブテン等のオレフィン系重合体などが挙げられる。
【００３６】
本発明においては、有機溶剤を使用しなくても十分作業性の良好な硬化性組成物が得られるが、本発明の目的を損なわない範囲で併用することができる。しかしながら使用する場合においても、作業者に対する毒性防止と、環境汚染防止のため有機溶剤の使用量はできるだけ少なく抑えることが好ましく、その使用量は硬化性組成物中に５質量％未満が好ましく、更に１質量％未満が好ましく、最も好ましいのは０質量％である。
【００３７】
有機溶剤としては、ｎ−ヘキサンなどの脂肪族系溶剤、シクロヘキサンなどの脂環族系溶剤、トルエンやキシレンなどの芳香族系溶剤など従来公知の有機溶剤が挙げられ、これらは組成物の各成分に反応しないものであればどのようなものでも使用することができる。
【００３８】
なお、本発明の硬化性組成物は用途に応じて一液型としても、二液型としても使用できるが、主剤と硬化剤を混合する手間が無く、また混合不良による硬化不良などの不具合も無く作業性に優れているため、一液型の硬化性組成物が好ましく、更に一液湿気硬化型硬化性組成物が好ましい。
【００３９】
本発明の硬化性組成物を貯蔵する容器としては特に限定されないが、例えばドラム缶、金属製や合成樹脂製のペール缶や袋状容器、紙製や合成樹脂製のカートリッジ状容器など各種の容器が挙げられるが、一液湿気硬化型硬化性組成物として使用する場合は、内容物の貯蔵安定性を保つため密封して湿気を遮断した状態で貯蔵することが好ましく、硬化性組成物を塗布或いは充填する方法としては、刷毛、ヘラ、ロールコーター、スプレーガン等による塗布、袋状やカートリッジ状容器に入れたものを押出しガンに装着して手動、電動或いは空気圧で押出し充填する方法など各種挙げられ、用途により適宜選択すればよい。
【実施例】
【００４０】
以下、本発明について実施例等により更に詳細に説明する。
ここにおいて、硬化性組成物の例としてシーリング材組成物を示したが、これに限定されるものではない。
【００４１】
〔光反応性アクリル系共重合体の合成〕
合成例１
加熱、冷却装置を備えた容量６Ｌの加圧式攪拌槽型反応器の温度を２００℃に維持した。これとは別に、原料タンク内に、アクリル酸ブチルを３９．０ｇとアクリル酸２−エチルヘキシルを５７．０ｇとヒドロキシエチルアクリレートを４．０ｇとラジカル重合開始剤としてジターシャリーブチルパーオキサイドを０．１ｇの配合割合からなる単量体混合物を調製した。
この単量体混合物を一定の供給速度（２２ｇ／分、滞留時間：１２分）で原料タンクから反応器内に連続供給を開始し、反応器の圧力を一定に保ちながら、単量体混合物の供給量に相当する反応物を出口から連続的に抜き出した。反応開始直後に、一旦反応温度が低下した後、重合熱による温度上昇が認められたが、冷却又は加熱で温度制御することにより、反応温度を２００〜２０５℃に保持した。
単量体混合物の連続供給を開始し、温度が安定した時点から４０分後を反応液採取開始点とし、これから６０分間反応を継続した結果、１３２０ｇの単量体混合液を供給し、１３１０ｇの反応液を回収した。その後、反応器を薄膜蒸発器に導入して、未反応モノマー等の揮発成分を分離した。ガスクロマトグラフィーによる測定結果より、濃縮液中には未反応モノマーは存在していなかった。
得られた光反応性アクリル系共重合体Ａ−１は、ゲルパーミエーションクロマトグラフィーによるポリスチレン換算の数平均分子量が５，０００、粘度が１２，０００ｍＰａ・ｓ／２５℃、水酸基価が２１（ｍｇＫＯＨ／ｇ）、Ｗｉｊｓ法（ウィイス法）による総不飽和度が０．２１６ｍｅｑ／ｇの粘稠な液体であった。
このものをスレート板上に塗布し、ダイプラ・ウィンテス社製のメタルウエザーメーターを用い１００時間光を照射したところゲル化し固化したことにより、光反応性を有することを確認した。
【００４２】
合成例２
加熱、冷却装置を備えた容量６Ｌの加圧式攪拌槽型反応器の温度を２３０℃に維持した。これとは別に、原料タンク内に、アクリル酸ブチルを３９．０ｇとアクリル酸２−エチルヘキシルを５７．０ｇとラジカル重合開始剤としてジターシャリーブチルパーオキサイドを０．１ｇの配合割合からなる単量体混合物を調製した。
この単量体混合物を一定の供給速度（２２ｇ／分、滞留時間：１２分）で原料タンクから反応器内に連続供給を開始し、反応器の圧力を一定に保ちながら、単量体混合物の供給量に相当する反応物を出口から連続的に抜き出した。反応開始直後に、一旦反応温度が低下した後、重合熱による温度上昇が認められたが、冷却又は加熱で温度制御することにより、反応温度を２３０〜２３５℃に保持した。
単量体混合物の連続供給を開始し、温度が安定した時点から４０分後を反応液採取開始点とし、これから６０分間反応を継続した結果、１３２０ｇの単量体混合液を供給し、１３１０ｇの反応液を回収した。その後、反応器を薄膜蒸発器に導入して、未反応モノマー等の揮発成分を分離した。ガスクロマトグラフィーによる測定結果より、濃縮液中には未反応モノマーは存在していなかった。
得られた光反応性アクリル系共重合体Ａ−２は、ゲルパーミエーションクロマトグラフィーによるポリポリスチレン換算の数平均分子量が１，５００、粘度が１，０００ｍＰａ・ｓ／２５℃、Ｗｉｊｓ法（ウィイス法）による総不飽和度が０．３９４ｍｅｑ／ｇの液体であった。このものをスレート板上に塗布し、ダイプラ・ウィンテス社製のメタルウエザーメーターを用い１００時間光を照射したところゲル化し固化したことにより、光反応性を有することを確認した。
【００４３】
実施例１
加熱、冷却装置及び窒素シール管付き混練容器に、窒素気流下に架橋性シリル基含有ポリオキシプロピレン系重合体ＭＳＳ３０３を１５０．０ｇと合成例１で得た光反応性アクリル系共重合体Ａ−１を４０．０ｇとヒンダードフェノール系酸化防止剤：ペンタエリスリトールテトラキス［３−（３，５−ジ−ｔｅｒｔ−ブチル−４−ヒドロキシフェニル）プロピオネート］（チバ・スペシャルティ・ケミカルズ社製イルガノックス１０１０）を１．０ｇとヒンダードアミン系酸化防止剤：ビス（２，２，６，６−テトラメチル−４−ピペリジル）セバケート（三共社製サノールＬＳ−７７０）を２．５ｇとベンゾトリアゾール系紫外線吸収剤：２−（３，５−ジ−ｔｅｒｔ−ブチル−２−ヒドロキシフェニル）−５−クロロベンゾトリアゾール（チバ・スペシャルティ・ケミカルズ社製ＴＩＮＵＶＩＮ３２７）を２．５ｇと脂肪酸（表面）処理炭酸カルシウム（丸尾カルシウム社製Ｎ−２）を２００．０ｇ仕込み、混合した。その後、１００〜１１０℃で２時間減圧（２０〜７０ｈＰａ）脱水を行い、冷却後、脂肪酸アマイド（花王社製脂肪酸アマイドＳ）を４．５ｇとビニルトリメトキシシラン（チッソ社製サイラエースＳ２１０）を６．０ｇとジブチル錫ビス（アセチルアセトナート）（日東化成社製ネオスタンＵ−２２０）を０．２ｇとＮ−（２−アミノエチル）−３−アミノプロピルメチルジメトキシシラン（チッソ社製サイラエースＳ３１０）を２．０ｇ仕込み、攪拌、混合し、次いで減圧脱泡し容器に充填、密封して、シーリング材組成物を調製した。
【００４４】
実施例２
実施例１において、合成例１で得た光反応性アクリル系共重合体Ａ−１を４０．０ｇ使用する代りに合成例２で得た光反応性アクリル系共重合体Ａ−２を４０．０ｇ使用した以外は同様にして、シーリング材組成物を調製した。
【００４５】
実施例３
実施例２において、架橋性シリル基含有ポリオキシプロピレン系重合体ＭＳＳ３０３を１５０．０ｇ使用する代わりに架橋性シリル基含有（メタ）アクリル変性ポリオキシプロピレン系重合体ＭＳＳ９４３を１５０．０ｇ使用した以外は同様にして、シーリング材組成物を調製した。
【００４６】
比較例１
実施例１において、合成例１で得た光反応性アクリル系共重合体Ａ−１を４０．０ｇ使用する代りにフタル酸ジオクチルを４０.０ｇ使用した以外は同様にして、シーリング材組成物を調製した。
【００４７】
比較例２
実施例３において、合成例２で得た光反応性アクリル系共重合体Ａ−２を４０．０ｇ使用する代りにフタル酸ジオクチルを４０.０ｇ使用した以外は同様にして、シーリング材組成物を調製した。
【００４８】
〔Ｗｉｊｓ法（ウィイス法）による総不飽和度の定量〕
ＪＩＳ  Ｋ  ００７０（１９９２）、「６．ヨウ素価」に準じて、以下の方法により試料の総不飽和度を定量した。
１）試薬の調製
イ）一塩化ヨウ素溶液（ウィイス溶液）
三塩化ヨウ素７．９ｇとヨウ素８．９ｇを別々のフラスコに取り、それぞれに氷酢酸を加えて溶解した後、両液を混合して、氷酢酸で全量を１リットル（ｌ）とした。
ロ）チオ硫酸ナトリウム溶液（０．１ｍｏｌ／ｌ）
ＪＩＳ  Ｋ  ８００１、４．５（２１．２）により、チオ硫酸ナトリウム溶液（０．１ｍｏｌ／ｌ）を調製した。
ハ）でんぷん溶液（１０ｇ／ｌ）
でんぷん１ｇを少量の水に混合し、沸騰水１００ｍｌに加え、数分間煮沸して透明にした後冷却した。
２）操作
（ａ）５００ｍｌ三角フラスコに試料を２ｇ採り、有効数値３けたまで秤量した。
（ｂ）クロロホルムを４０ｍｌ加え、試料を溶解した。
（ｃ）一塩化ヨウ液素液をホールピペットで正確に２０ｍｌとり、三角フラスコに加え
、振り混ぜた。
（ｄ）密栓をして室温で１時間以上暗所に放置した。時々振り混ぜた。
（ｅ）ヨウ化カリウム２ｇを１００ｍｌの脱イオン蒸留水に溶解し、三角フラスコに加
えた。ガラス栓のスリに付着したハロゲンも容器内に流し落とした。
（ｆ）チオ硫酸ナトリウム溶液（０．１ｍｏｌ／ｌ）で滴定し、溶液が薄い黄色になっ
たとき、でんぷん溶液数滴を加え、青が消えるまで滴定した。
（ｇ）空試験は、試料を入れないで（ｂ）〜（ｆ）を行った。
３）計算
不飽和度は、次式により算出した。
不飽和度＝（Ａ−Ｂ）×ｆ／２０×Ｓ
ここで、Ａ：空試験のチオ硫酸ナトリウム溶液（０．１ｍｏｌ／ｍｏｌ）の滴定量（ｍ
ｌ）
Ｂ：試料のチオ硫酸ナトリウム（０．１ｍｏｌ／ｌ）の滴定量（ｍｌ）
Ｓ：試料の質量（ｇ）
ｆ：チオ硫酸ナトリウム溶液（０．１ｍｏｌ／ｌ）のファクター
【００４９】
〔性能試験〕
前記実施例１〜３と比較例１〜２で調製したシーリング材組成物を用いて、以下の試験を行った。
（１）耐候性
シーリング材組成物をシート状にし、２３℃、５０％相対湿度で１４日間養生硬化させて、厚み５ｍｍのシートを作製し、ＪＩＳ  Ｋ６２６６：１９９６に準じてサンシャインウエザオメーターを用いて、照射５００時間後、照射１０００時間後、照射１５００時間後、照射２０００時間後、照射３０００時間後、照射４０００時間後の試験片表面の状態を目視により観察した。
判定基準
○：試験片表面にヘアクラックがないか又は少ない
×：試験片表面にヘアクラックが多数あり
（２）押出し性
ＪＩＳ  Ａ１４３９：１９９７「建築用シーリング材の試験方法」の「４．１４試験用カートリッジによる押出し試験」に準拠して測定した（測定温度２３℃）。
（３）スランプ
ＪＩＳ  Ａ１４３９：１９９７「建築用シーリング材の試験方法」の「４．１スランプ試験」に準拠して、スランプ（縦）を測定した（測定温度２３℃）。
（４）塗料汚染性
厚さ５ｍｍのスレート板を使用し、深さ５ｍｍ、幅２５ｍｍ、長さ１５０ｍｍの目地を作製し、その目地にシーリング材組成物を打設し、余分のシーリング材をヘラでかきとり、表面を平らにしたものを、２３℃、５０％相対湿度で７日間養生硬化した後、その表面に水性アクリル塗料（日本ペイント社製タイルラック  水性トップスーパーホワイト）を塗布し、２３℃、５０％相対湿度で更に７日間養生して試験体を作製した。
これとは別に、養生後の試験体を５０℃の恒温器中に入れ、７日間加熱処理した後恒温器より取り出した。
養生後の試験体と５０℃、７日間加熱処理した試験体それぞれについて、試験体の表面に黒色珪砂（粒径７０〜１１０μｍ）をふりかけ、直ちに試験体を裏返し、底面を手で軽く叩いて余分の黒色珪砂を落とした。表面に付着して残った黒色珪砂（汚れ）の状態を目視により観察し、汚染性を判定した。
判定基準
○：シーリング材の硬化表面に黒色珪砂の付着がなくきれいな状態
×：シーリング材の硬化表面に黒色珪砂が多量に付着し黒く汚れた状態
これらの結果とシーリング材組成物の組成をまとめて表１及び２に示す。
【００５０】
【表１】
2007023293.tif 000003
【００５１】
【表２】
2007023293.tif 000004
【産業上の利用可能性】
【００５２】
本発明の硬化性組成物は、前述した特徴を活用して建築物外壁目地用、土木目地用、自動車目地用などの長寿命化、高性能シーリング材として使用するのが特に好ましいが、建築部材や自動車部品などの接着剤や塗料としても好適に使用することができる。本発明の硬化性組成物は、モルタル、コンクリート等の無機系材料、サイディングやタイル等の窯業系材料、ポリエチレンや塩化ビニル等の各種合成樹脂材料、木材や合板等の木質系材料、鋼板やアルミニウム板等の金属系材料などの各種の材料に施工することができる。